(57)【要約】      （修正有）【課題】緑色蛍光体の短残光化、長寿命化及び高色純度化を図った発光装置を実現し、それを用いることにより動画特性を改善し高性能画像表示装置を実現する。【解決手段】発光装置及び画像表示装置の緑色蛍光体として下記の一般式で表せるアルミン酸塩蛍光体を使用する。一般式（ＭｇａＺｎ１−ａ）（１−ｂ）Ａｌ２Ｏ４：Ｍｎｂ〔ただし、ａ及びｂの範囲は、０≦ａ≦１、０＜ｂ＜１〕【選択図】なし【特許請求の範囲】
【請求項１】
蛍光膜が形成された透光性基体と、前記蛍光膜に励起エネルギーを照射し発光させる励起源とを備える発光装置であって、前記蛍光膜は、次の一般式で示されるマンガン付活アルミン酸塩蛍光体を含有することを特徴とする発光装置。
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
【請求項２】
請求項１において、前記一般式で示される蛍光体を発光させる励起源は、250nm以下の波長の紫外線、もしくは電子線を含むことを特徴とする発光装置。
【請求項３】
赤色発光蛍光体、緑色発光蛍光体および青色発光蛍光体を含む三波長型白色蛍光ランプから成る発光装置において、前記緑色発光蛍光体は、次の一般式で示されるマンガン付活アルミン酸塩蛍光体を含有することを特徴とする発光装置。
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
【請求項４】
蛍光膜が形成された表示パネルと、前記蛍光膜に画像情報に基づいて励起エネルギーを照射する手段とを備えた画像表示装置において、前記蛍光膜は、次の一般式で示されるマンガン付活アルミン酸塩蛍光体を含有することを特徴とする画像表示装置。
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
【請求項５】
赤色発光蛍光膜、緑色発光蛍光膜および青色発光蛍光膜が形成されたカラー画像表示パネルと、前記各蛍光膜に画像情報に基づいて励起エネルギーを照射する手段とを備えた画像表示装置において、前記緑色発光蛍光膜を形成する蛍光体は、次の一般式で示されるマンガン付活アルミン酸塩蛍光体を含有することを特徴とする画像表示装置。
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
【請求項６】
前記画像情報に基づいて励起エネルギーを照射する手段は、ガス放電用電極と放電用希ガスとを含むプラズマ発生手段を備えると共に、前記プラズマ発生手段が前記画像情報に基づいてプラズマ放電を起こすことにより発生する波長250nm以下の紫外線、もしくは真空紫外線を含む励起エネルギーを前記蛍光膜に照射する手段を含むことを特徴とする請求項５に記載の画像表示装置。
【請求項７】
前記画像情報に基づいて励起エネルギーを照射する手段は、前記カラー画像表示パネルに対向して電界放出形電子源を備えると共に、前記電界放出形電子源が前記画像情報に基づいて発生する電子線を励起エネルギーとして前記蛍光膜に照射する手段を含むことを特徴とする請求項５に記載の画像表示装置。
【請求項８】
赤色発光蛍光体、緑色発光蛍光体および青色発光蛍光体を含む三波長型白色蛍光ランプと、前記蛍光ランプをバックライトとする液晶表示パネルとを備えた画像表示装置において、前記三波長型白色蛍光ランプの緑色発光蛍光体は、次の一般式で示されるマンガン付活アルミン酸塩蛍光体を含有することを特徴とする画像表示装置。
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
【発明の詳細な説明】
【技術分野】
【０００１】
本発明は、紫外線、真空紫外線、電子線により励起されて緑色発光する蛍光体を蛍光膜として備えた発光装置及び画像表示装置に関する。
【背景技術】
【０００２】
平面型希ガス放電蛍光ランプ、プラズマディスプレイ（ＰＤＰと略称）、三波長型白色蛍光ランプ、液晶用バックライト及び電界放射型ディスプレイ（ＦＥＤと略称）に代表される各種発光装置及び画像表示装置における性能は、使用される蛍光体の性能に依存している部分が大きい。
【０００３】
例えば、プラズマディスプレイにおいては、緑色蛍光体として珪酸塩蛍光体のＺｎ２ＳｉＯ４：Ｍｎが一般的に使用されてきた。しかし、この蛍光体は、残光時間が長く、動画特性を悪化させる一因となっている。つまり、残光時間が長いため前に表示した画像が消えぬ間に次の画像が表示され画質が低下する。また、放電電圧が他色（赤色や青色）蛍光体に比べて高いという問題点もある。また、寿命に関しても改善の余地があり、これらの特性に関する改良が行われてきたが、未だ十分な特性には達していない。なお、関連技術文献として例えば非特許文献１〜３が挙げられる。
【０００４】
【非特許文献１】月刊ディスプレイ２００１年５月号、Ｐ４３―４７
【非特許文献２】マテリアルインテグレーション  ｐ.１７−２４、ＶＯＬ．１４、Ｎｏ．９、２００１年
【非特許文献３】Proceedings of The 10 th  International Display Workshops(ＰＤＰｐ1-13、ｐ.953,  ２００３年)
【発明の開示】
【発明が解決しようとする課題】
【０００５】
したがって、本発明の目的は、残光時間の短く、寿命の長い緑色蛍光体を備えた発光装置及び画像表示装置を提供することである。
【課題を解決するための手段】
【０００６】
上記目的を達成するために発明者らは、緑色蛍光体に関して種々検討した結果、下記一般式で表される組成を持つアルミン酸塩緑色蛍光体を使用することで、短残光、長寿命特性を実現できることを見出した。
【０００７】
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
なお、付活剤濃度であるＭｎの濃度として、好ましくは０＜ｂ≦０．４である。
【０００８】
本発明の代表的な構成例の特徴を以下に列挙する。
（１）蛍光膜が形成された透光性基体と、前記蛍光膜に励起エネルギーを照射し発光させる励起源とを備える発光装置であって、前記蛍光膜は、次の一般式で示されるマンガン付活アルミン酸塩蛍光体を含有することを特徴とする。
【０００９】
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
（２）上記（１）において、一般式で示される蛍光体を発光させる励起源は、250nm以下の波長の紫外線、もしくは電子線を含むことを特徴とする。
（３）赤色発光蛍光体、緑色発光蛍光体および青色発光蛍光体を含む三波長型白色蛍光ランプから成る発光装置において、前記緑色発光蛍光体は、次の一般式で示されるマンガン付活アルミン酸塩蛍光体を含有することを特徴とする。
【００１０】
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
（４）蛍光膜が形成された表示パネルと、前記蛍光膜に画像情報に基づいて励起エネルギーを照射する手段とを備えた画像表示装置において、前記蛍光膜は、次の一般式で示されるマンガン付活アルミン酸塩蛍光体を含有することを特徴とする。
【００１１】
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
（５）赤色発光蛍光膜、緑色発光蛍光膜および青色発光蛍光膜が形成されたカラー画像表示パネルと、前記各蛍光膜に画像情報に基づいて励起エネルギーを照射する手段とを備えた画像表示装置において、前記緑色発光蛍光膜を形成する蛍光体は、次の一般式で示されるマンガン付活アルミン酸塩蛍光体を含有することを特徴とする
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
（６）上記（５）において、画像情報に基づいて励起エネルギーを照射する手段は、ガス放電用電極と放電用希ガスとを含むプラズマ発生手段を備えると共に、前記プラズマ発生手段が前記画像情報に基づいてプラズマ放電を起こすことにより発生する波長250nm以下の紫外線、もしくは真空紫外線を含む励起エネルギーを前記蛍光膜に照射する手段を含むことを特徴とする。
（７）上記（５）において、画像情報に基づいて励起エネルギーを照射する手段は、前記カラー画像表示パネルに対向して電界放出形電子源を備えると共に、前記電界放出形電子源が前記画像情報に基づいて発生する電子線を励起エネルギーとして前記蛍光膜に照射する手段を含むことを特徴とする。
（８）赤色発光蛍光体、緑色発光蛍光体および青色発光蛍光体を含む三波長型白色蛍光ランプと、前記蛍光ランプをバックライトとする液晶表示パネルとを備えた画像表示装置において、前記三波長型白色蛍光ランプの緑色発光蛍光体は、次の一般式で示されるマンガン付活アルミン酸塩蛍光体を含有することを特徴とする。
【００１２】
一般式（ＭｇａＺｎ１−ａ）（１−ｂ）Ａｌ２Ｏ４：Ｍｎｂ
ただし、式中のａ及びｂの組成範囲は、０≦ａ≦１、０＜ｂ＜１である。
【発明の効果】
【００１３】
本発明の緑色発光蛍光体は短残光性のみでなく、高色純度特性をも有し、動画特性のすぐれた高性能発光装置、高性能画像表示装置が実現可能となる。さらにはＰＤＰにおいては、放電電圧の低減化、長寿命特性を有し、ＰＤＰの高性能化が実現できた。
【発明を実施するための最良の形態】
【００１４】
図１は、典型的プラズマディスプレイパネル（ＰＤＰ）構造の一部を示す分解斜視図である。プラズマディスプレイパネルは、前面基板と背面基板を貼り合わせた構造を有し、両基板間には放電ガスが封入されている。
【００１５】
前面基板は、前面板ガラス１上に、維持放電（表示放電とも称す）のための、それぞれが透明電極２とバス電極３からなる複数の電極対（通常、電極対の一方をＸ電極と称し、他方をＹ電極と称す。図１には一対のみを示す）を有し、それら電極対は誘電体４と保護膜５により覆われている。
【００１６】
背面基板は、背面ガラス基板６上にアドレス電極９を有し、アドレス電極９は誘電体８で覆われている。さらに誘電体８上には隔壁７が構成され、隔壁７間には赤、青，緑色蛍光膜１０がそれぞれ隣接して周期的に形成されている。
【００１７】
前面基板側の電極２と背面基板側の電極９とが互いに概略直交するように（場合によっては、単に互いに交叉するように）、前面基板と背面基板の向きを合わせて、前面基板と背面基板とが封着され、両基板間の空隙部分には例えばＮｅ、Ｘｅ等の希ガスを含む放電ガスが封入され、両基板間に複数の放電セルがマトリックス状に形成されている。前面基板側の維持電極対と背面基板側のアドレス電極に電圧を選択的に印加することで、前記複数のセルのうち、所望のセルに放電を起こす。本放電により真空紫外線が発生し、発生した真空紫外線が各色蛍光体１０を励起することで赤、青、緑の発光が起こり、フルカラー表示を行う。
【００１８】
本発明に用いる緑蛍光体の合成方法の一例を以下に示す。
原料としてＭｇＣＯ３［ａ×（１−ｂ）モル］、ＺｎＣＯ３[（１−ａ）×（１−ｂ）モル]  ただし、０≦ａ≦１、０＜ｂ＜１、Ａｌ２Ｏ３（１モル）、ＭｎＣＯ３（ｂモル）を秤量、混合し、得られた混合物をアルミナ坩堝内にて、還元雰囲気にて１３００℃で３時間焼成した。焼成物をボールミルにて粉砕した後、水洗、分級、乾燥して、
一般式（ＭｇａＺｎ１−ａ）（１−ｂ）Ａｌ２Ｏ４：Ｍｎｂ  〔ただし、０≦ａ≦１、０＜ｂ＜１〕で表される蛍光体を得た。
【００１９】
本発明による緑色蛍光体を用いて周知の方法でプラズマディスプレイパネルを作製し、発光特性（色度、残光時間）、放電電圧、寿命特性を測定した。
【００２０】
この際、赤蛍光体としては、（Ｙ，Ｇｄ）ＢＯ３：Ｅｕ、Ｙ２Ｏ３：Ｅｕ、（Ｙ，Ｇｄ）（Ｐ，Ｖ）Ｏ４：Ｅｕ及びＹ（Ｐ，Ｖ）Ｏ４：Ｅｕを、また青色蛍光体としては、ＢａＭｇＡｌ１０Ｏ１７：Ｅｕ、Ｓｒ３ＭｇＳｉ２Ｏ８：Ｅｕ及び（Ｂａ，Ｓｒ）３ＭｇＳｉ２Ｏ８：Ｅｕを用いてプラズマディスプレイパネルを作製した。
【００２１】
パネル駆動開始時の発光強度（Ａ０）及びパネル駆動後５００ｈでの輝度（Ａ１）を測定し、パネル駆動による寿命を表す指標として、輝度維持率（Ａ＝Ａ１／Ａ０×１００）を用いた。この際、比較例としてＺｎ２ＳｉＯ４：Ｍｎを緑色蛍光体として用いたＰＤＰをも作製し、特性を測定した。
【００２２】
緑蛍光体の特性比較を表１に示す。
【００２３】
【表１】
2006299098.tif 000002
比較例Ｚｎ２ＳｉＯ４：Ｍｎに対し、本発明の緑色発光蛍光体（ＭｇaＺｎ１−ａ）（１−ｂ）Ａｌ２Ｏ４：Ｍｎｂ  〔ただし、０≦ａ≦１、０＜ｂ＜１〕は、色度ｘ値が小さく、色度ｙ値が大きい、すなわち、色純度が高いことが示された。
【００２４】
また、残光時間が短く、優れた動画特性表示が可能となった。さらに、放電圧が低いため、駆動方法が容易になるだけでなく、駆動による輝度維持率も大きく、長寿命性を示すことが示された。
【００２５】
図２には、ＭｇＡｌ２Ｏ４：Ｍｎ、（Ｚｎ0.5Ｍｇ0.5）Ａｌ２Ｏ４：Ｍｎ及びＺｎＡｌ２Ｏ４：Ｍｎの励起スペクトルを示した。いずれの場合も250nm以下の波長の紫外線、または真空紫外線で励起された際に効率よく発光することがわかった。
【比較例】
【００２６】
緑色蛍光体として、Ｚｎ２ＳｉＯ４：Ｍｎ、赤色蛍光体として（Ｙ，Ｇｄ）ＢＯ３：Ｅｕ、青色蛍光体としてＢａＭｇＡｌ１０Ｏ１７：Ｅｕを用いた蛍光体層を形成し、図１に示したＰＤＰを作製した。
【００２７】
この際、以下の手順で、隔壁７間に赤、青、緑色蛍光膜１０を形成した。すわち、蛍光体４０重量部とビヒクル６０重量部を混ぜて蛍光体ペーストとし、スクリーン印刷により塗布し、乾燥、焼成工程によりペースト内の揮発成分の除去と有機物の燃焼除去を行い、蛍光体層を形成した。蛍光体層を形成した背面基板を前面基板と貼りあわせて放電ガスを封入したプラズマディスプレイパネルを作製し、評価を行った。
【００２８】
評価項目として、各蛍光体の色度、残光時間、放電電圧、輝度維持率および３色蛍光体による色再現範囲（対NTSC(National Television Standards Committee)比）を用いた.結果を表２に示す。
【００２９】
緑色蛍光体であるＺｎ２ＳｉＯ４：Ｍｎは、残光時間が他色（赤、青）に比べて長く、画質特性への影響が大きい。また、放電電圧も他色に比べて高いため駆動回路への負担が高い。
【００３０】
【表２】
2006299098.tif 000003
以下に本発明の実施例を示すが、本発明はこれらの実施例によって制限されるものではない。
【実施例】
【００３１】
以下、図表を用いて本発明の実施例を具体的に説明する。
＜実施例１−３＞
赤色蛍光体として（Ｙ，Ｇｄ）ＢＯ３：Ｅｕ、青色蛍光体としてＢａＭｇＡｌ１０Ｏ１７：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００３２】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００３３】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００３４】
また表３に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００３５】
【表３】
2006299098.tif 000004
＜実施例４−６＞
赤色蛍光体としてＹ２Ｏ３：Ｅｕ、青色蛍光体としてＢａＭｇＡｌ１０Ｏ１７：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００３６】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００３７】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００３８】
また、表４に示すように本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００３９】
【表４】
2006299098.tif 000005
＜実施例７−９＞
赤色蛍光体としてＹ（Ｐ，Ｖ）Ｏ４：Ｅｕ、青色蛍光体としてＢａＭｇＡｌ１０Ｏ１７：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００４０】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００４１】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００４２】
また、表５に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００４３】
【表５】
2006299098.tif 000006
＜実施例１０−１２＞
赤色蛍光体として（Ｙ，Ｇｄ）（Ｐ，Ｖ）Ｏ４：Ｅｕ、青色蛍光体としてＢａＭｇＡｌ１０Ｏ１７：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００４４】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００４５】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００４６】
また、表６に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００４７】
【表６】
2006299098.tif 000007
＜実施例１３−１５＞
赤色蛍光体としてＹ（Ｐ，Ｖ）Ｏ４：Ｅｕ、青色蛍光体として（Ｂａ，Ｓｒ）３ＭｇＳｉ２Ｏ８：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００４８】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００４９】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００５０】
また、表７に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００５１】
【表７】
2006299098.tif 000008
＜実施例１６−１８＞
赤色蛍光体として（Ｙ，Ｇｄ）（Ｐ，Ｖ）Ｏ４：Ｅｕ、青色蛍光体として（Ｂａ，Ｓｒ）３ＭｇＳｉ２Ｏ８：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００５２】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００５３】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
また、表８に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００５４】
【表８】
2006299098.tif 000009
＜実施例１９−２１＞
赤色蛍光体としてＹ（Ｐ，Ｖ）Ｏ４：Ｅｕ、青色蛍光体としてＳｒ３ＭｇＳｉ２Ｏ８：Ｅｕを用い、緑色蛍光体として、ＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた蛍光体層を形成し、図１に示したＰＤＰを作製し評価を行った。
【００５５】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００５６】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００５７】
また、表９に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００５８】
【表９】
2006299098.tif 000010
＜実施例２２−２４＞
赤色蛍光体として（Ｙ、Gd）（Ｐ，Ｖ）Ｏ４：Ｅｕ、青色蛍光体としてＳｒ３ＭｇＳｉ２Ｏ８：Ｅｕを用い、緑色蛍光体として、ＭｇＡｌ２Ｏ４：Ｍｎ、または（Ｚｎ，Ｍｇ）Ａｌ２Ｏ４：Ｍｎ、またはＺｎＡｌ２Ｏ４：Ｍｎを用いた蛍光体層を形成し、図１に示したＰＤＰを作製し評価を行った。
【００５９】
表１に示したように、比較例で用いたＺｎ２ＳｉＯ４：Ｍｎに対し、本発明における下記の一般式で示される緑色蛍光体は、色純度が高く、残光時間が短く優れた動画特性表示が可能となった。
【００６０】
一般式（ＭｇａＺｎ１−ａ）（１−ｂ）Ａｌ２Ｏ４：Ｍｎｂ
〔ただし、０≦ａ≦１、０＜ｂ＜１〕
また、放電電圧が低いため、駆動方法が容易になるだけでなく、駆動による輝度維持率も大きく、長寿命性を示すことが示された。
【００６１】
また、表10に示すように、本実施例における色再現範囲は、比較例に比べて高いことが示された。本実施例の緑色蛍光体に対する特性値については、先の表１及び表２に示した比較例（緑色蛍光体）Ｚｎ２ＳｉＯ４：Ｍｎの特性値と対比乞う。
【００６２】
【表１０】
2006299098.tif 000011
＜実施例２５＞
この実施例は、平面型希ガス放電蛍光ランプに関するものである。はじめに比較例として、赤色蛍光体としてＹ2Ｏ3:Ｅｕ、緑蛍光体としてLaPO4:Tb,Ce、青色蛍光体としてＢａＭｇＡｌ１０Ｏ１７：Ｅｕを用い、放電ガスとしてＸｅを含む希ガスを封入し、周知の方法により図3に示す平面型希ガス放電ランプを作製した。なお、同図において、符号の１１は蛍光体、１２は電極、１３は放電ガス、１４は密閉容器で１４Ａは背面ガラス、１４Ｂは前面ガラス、１５は誘電体である。
【００６３】
次に、赤色蛍光体としてＹ2Ｏ3:Ｅｕ、青色蛍光体としてＢａＭｇＡｌ１０Ｏ１７：Ｅｕ、緑色蛍光体としてＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた本発明の平面型希ガス放電ランプを作製した。
【００６４】
その結果を表１１に示す。なお、本発明において用いた緑色蛍光体は、組成式が（ＭｇａＺｎ１−ａ）（1-ｂ）Ａｌ２Ｏ４：Ｍｎｂ〔ただし、０≦ａ≦１、０＜ｂ＜１〕であり、比較例で用いた緑蛍光体であるLaPO4:Tb,Ceに対して色純度が高く、高演色性を示す平面型希ガス放電ランプが実現できた。
【００６５】
【表１１】
2006299098.tif 000012
＜実施例２６−２８＞
この実施例は、画像表示装置（FED）に関するものである。はじめに比較例として、赤色蛍光体としてＹ2Ｏ2Ｓ:Ｅｕ、緑蛍光体としてＹ２ＳｉＯ５：Ｔｂ、青色蛍光体としてＺｎＳ：Ａｇ，Ｃｌを用い、周知の方法により、図４に示した電界放出表示装置（フィールド・エミッション・ディスプレイ：ＦＥＤ）を作製した。なお、同図において、符号１６は基板、１７は電子源、１８は陰極、１９は抵抗膜、２０は絶縁膜、２１はゲート、２２は円錐型金属、２３は面板、２４は蛍光体、２５は黒色導電材である。
【００６６】
次に、赤色蛍光体としてＹ2Ｏ2Ｓ:Ｅｕ、青色蛍光体としてＺｎＳ：Ａｇ，Ｃｌ、緑色蛍光体としてＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いた本発明のＦＥＤを作製した。
【００６７】
その結果を表１２に示す。緑色蛍光体として組成式（ＭｇａＺｎ１−ａ）（1-ｂ）Ａｌ２Ｏ４：Ｍｎｂ〔ただし、０≦ａ≦１、０＜ｂ＜１〕で表せる本発明の蛍光体を用いた場合、比較例よりも色再現範囲の広い表示装置が実現できた。
【００６８】
【表１２】
2006299098.tif 000013
＜実施例２９＞
この実施例は、液晶表示装置に関するものである。はじめに比較例として、赤色蛍光体としてＹ2Ｏ3:Ｅｕ、緑蛍光体としてLaPO4:Tb,Ce、青色蛍光体としてＢａＭｇＡｌ１０Ｏ１７：Ｅｕを用い、アルゴン−ネオン−水銀の混合ガスを放電ガスとして封入し、周知の方法により図５に示す冷陰極放電管（Ｃｏｌｄ Ｃａｔｈｏｄｅ Ｆｌｕｏｒｅｓｃｅｎｔ Ｌａｍｐ：ＣＣＦＬ）を作製した。そして、この冷陰極放電管を用い、周知の方法により図６に示した液晶表示装置を作製した。
【００６９】
なお、図５おいて、符号２６はガラス管、２７は蛍光体、２８は電極、２９は放電ガスである。また、図６において、３０はバックライトユニット、３１は液晶素子、３２は筐体（下）、３３は反射板、３４は白色光源（ＣＣＦＬ）、３５は拡散板、３６はプリズムシート、３７は偏光反射板、３８はインバータ、３９は筐体（上）である。
【００７０】
次に、赤色蛍光体としてＹ2Ｏ3:Ｅｕ、青色蛍光体としてＢａＭｇＡｌ１０Ｏ１７：Ｅｕ、緑色蛍光体としてＭｇＡｌ２Ｏ４：Ｍｎ、または（Ｚｎ0.5Ｍｇ0.5）Ａｌ２Ｏ４：Ｍｎ、またはＺｎＡｌ２Ｏ４：Ｍｎを用いたＣＣＦＬを作製、これを用いた液晶表示装置を作製した。
【００７１】
その結果を表１３に示す。本発明において用いた緑色蛍光体は組成式（ＭｇａＺｎ１−ａ）（1-ｂ）Ａｌ２Ｏ４：Ｍｎｂ〔ただし、０≦ａ≦１、０＜ｂ＜１〕で表せるものであり、比較例で用いた緑蛍光体であるLaPO4:Tb,Ceに対して色純度が高く、高演色性を示すＣＣＦＬが実現できた。また本ＣＣＦＬを用いた液晶表示素子の色再現性も向上した。
【００７２】
【表１３】
2006299098.tif 000014
【図面の簡単な説明】
【００７３】
【図１】プラズマディスプレイパネルの構造を示す。
【図２】励起スペクトルを示す。
【図３】平面型希ガス放電蛍光ランプの構造を示す。
【図４】電界放出型画像表示装置の構造を示す。
【図５】冷陰極放電管（蛍光ランプ）の構造を示す。
【図６】液晶表示装置の構造を示す。
【符号の説明】
【００７４】
１…前面板ガラス、
２…透明電極、
３…バス電極、
４…誘電体、
５…保護膜、
６…背面板ガラス、
７…隔壁、
８…誘電体、
９…アドレス電極、
１０…蛍光膜、
１１…蛍光体、
１２…電極、
１３…放電ガス、
１４…密閉容器（背面ガラス１４Ａ、前面ガラス１４Ｂ）、
１５…誘電体、
１６…基板、
１７…電子源、
１８…陰極、
１９…抵抗膜、
２０…絶縁膜、
２１…ゲート、
２２…円錐型金属、
２３…面板、
２４…蛍光体、
２５…黒色導電材、
２６…ガラス管、
２７…蛍光体、
２８…電極、
２９…放電ガス、
３０…バックライトユニット、
３１…液晶素子、
３２…筐体(下)、
３３…反射板、
３４…白色光源（ＣＣＦＬ）、
３５…拡散板、
３６…プリズムシート、
３７…偏光反射板、
３８…インバータ、
３９…筐体（上）。
【図１】
2006299098.tif 000015
【図２】
2006299098.tif 000016
【図３】
2006299098.tif 000017
【図４】
2006299098.tif 000018
【図５】
2006299098.tif 000019
【図６】
2006299098.tif 000020